【手続補正書】
【提出日】令和3年12月3日(2021.12.3)
【手続補正１】
【補正対象書類名】明細書
【補正対象項目名】０１２６
【補正方法】変更
【補正の内容】
【０１２６】
本明細書で言及した全ての参考文献及び刊行物は、これらが本開示に直接矛盾し得る場合を除き、これらの全体が参照により本開示に明示的に組み込まれる。具体的な実施形態を本明細書において例示し記述したが、様々な代替及び／又は同等の実施により、図示及び記載した具体的な実施形態が、本開示の範囲を逸脱することなく置き換え可能であることが当業者には理解されるであろう。本出願は、本明細書において説明した具体的な実施形態のあらゆる適合例又は変形例を包含することを意図する。したがって、本開示は、特許請求の範囲及びその同等物によってのみ限定されることを意図する。開示され実施形態は、例示目的で提示されており、限定を目的とするものではない。以下、例示的実施形態を示す。
［１］
１種以上の多官能性（メタ）アクリレートモノマーと、
前記１種以上の多官能性（メタ）アクリレートモノマー内に分散されたナノ粒子混合物と、
を含むハードコート組成物であって、前記ナノ粒子混合物が、
１％〜１５％の、５ｎｍ〜６０ｎｍの範囲の平均粒径を有する、反応性ナノ粒子の第１の集団、及び
９９％〜８５％の、５ｎｍ〜６０ｎｍの範囲の平均粒径を有する、非反応性ナノ粒子の第２の集団
を含む、ハードコート組成物。
［２］
１種以上の多官能性（メタ）アクリレートモノマーと、
前記１種以上の多官能性（メタ）アクリレートモノマー内に分散されたナノ粒子混合物と、
を含むハードコート組成物であって、前記ナノ粒子混合物が、
１％〜５０％の、５ｎｍ〜６０ｎｍの範囲の平均粒径を有する、反応性ナノ粒子の第１の集団、及び
９９％〜５０％の、５ｎｍ〜６０ｎｍの範囲の平均粒径を有する、非反応性ナノ粒子の第２の集団
を含み、前記非反応性ナノ粒子が、一般式Ｒ−ＳｉＲ’ｍ（ＯＲ”）３−ｍ（式中、Ｒはメチル又はエチルであり、Ｒ’は（Ｃ１〜Ｃ４）アルキルであり、Ｒ”は（Ｃ１〜Ｃ４）アルキルであり、ｍは０〜２の整数である）を有する化合物による非反応性表面処理を有する、ハードコート組成物。
［３］
前記非反応性表面処理化合物が、式Ｒ−ＳｉＲ’ｍ（ＯＲ”）３−ｍ（式中、Ｒはメチルであり、Ｒ’は（Ｃ１〜Ｃ２）アルキルであり、Ｒ”は（Ｃ１〜Ｃ２）アルキルであり、ｍは０〜２の整数である）を有する、［２］に記載のハードコート組成物。
［４］
前記非反応性表面処理化合物が、式Ｒ−ＳｉＲ’ｍ（ＯＲ”）３−ｍ（式中、Ｒはメチルであり、ｍは０であり、Ｒ”はメチルである）を有する、［２］に記載のハードコート組成物。
［５］
前記反応性ナノ粒子が、一般式Ｘ’−Ｌ’−ＳｉＲ’ｍ（ＯＲ”）３−ｍ（式中、Ｘ’はフリーラジカル重合性基であり、Ｌ’は（Ｃ１〜Ｃ１２）アルキレンであり、Ｒ’は（Ｃ１〜Ｃ４）アルキルであり、Ｒ”は（Ｃ１〜Ｃ４）アルキルであり、ｍは０〜２の整数である）を有する化合物による反応性表面処理を有する、［２］〜［４］のいずれか一項に記載のハードコート組成物。
［６］
前記反応性表面処理化合物が、一般式Ｘ’−Ｌ’−ＳｉＲ’ｍ（ＯＲ”）３−ｍ（式中、Ｘ’は（メタ）アクリル基又はビニル基であり、Ｌ’は（Ｃ３）アルキレンであり、ｍは０であり、Ｒ”は（Ｃ１）アルキルである）を有する、［５］に記載のハードコート組成物。
［７］
前記ナノ粒子混合物が、
１％〜２５％の反応性ナノ粒子の第１の集団と、
９９％〜７５％の非反応性ナノ粒子の第２の集団と、
を含む、［２］〜［６］のいずれか一項に記載のハードコート組成物。
［８］
前記ナノ粒子混合物が、
１％〜１０％の反応性ナノ粒子の第１の集団と、
９９％〜９０％の非反応性ナノ粒子の第２の集団と、
を含む、［１］〜［７］のいずれか一項に記載のハードコート組成物。
［９］
前記ナノ粒子混合物が、
２％〜５％の反応性ナノ粒子の第１の集団と、
９８％〜９５％の非反応性ナノ粒子の第２の集団と、
を含む、［１］〜［８］のいずれか一項に記載のハードコート組成物。
［１０］
前記１種以上の多官能性（メタ）アクリレートモノマーが、前記ハードコート組成物中の、少なくとも９５％、又は少なくとも９７％、又は少なくとも９８％のモノマーをなす、［１］〜［９］のいずれか一項に記載のハードコート組成物。
［１１］
５重量％未満、又は３重量％未満、又は２重量％未満、又は１重量％未満のウレタンを含有する、［１］〜［１０］のいずれか一項に記載のハードコート組成物。
［１２］
前記反応性ナノ粒子の第１の集団が、前記非反応性ナノ粒子の第２の集団の平均粒径と実質的に等しい平均粒径を有する、［１］〜［１１］のいずれか一項に記載のハードコート組成物。
［１３］
前記ナノ粒子混合物が、３０重量％全固形分〜６８重量％全固形分、又は５０重量％全固形分〜６０重量％全固形分の範囲のローディングで前記ハードコート組成物中に存在し、前記ナノ粒子混合物が、無機酸化物粒子を含む、［１］〜［１２］のいずれか一項に記載のハードコート組成物。
［１４］
前記反応性ナノ粒子の第１の集団が、１０ｎｍ〜４０ｎｍの範囲の平均粒径を有し、前記非反応性ナノ粒子の第２の集団が、１０ｎｍ〜４０ｎｍの範囲の平均粒径を有する、［１］〜［１３］のいずれか一項に記載のハードコート組成物。
［１５］
前記反応性ナノ粒子の第１の集団が、１０ｎｍ〜３０ｎｍの範囲の平均粒径を有し、前記非反応性ナノ粒子の第２の集団が、１０ｎｍ〜３０ｎｍの範囲の平均粒径を有する、［１］〜［１４］のいずれか一項に記載のハードコート組成物。
［１６］
前記反応性ナノ粒子の第１の集団及び前記非反応性ナノ粒子の第２の集団が、シリカを含む、［１］〜［１５］のいずれか一項に記載のハードコート組成物。
［１７］
［１］〜［１６］のいずれか一項に記載のハードコート組成物の反応生成物を含む、ハードコート。
［１８］
１〜１０マイクロメートル、１〜７マイクロメートル、２〜６マイクロメートル、又は２．５〜５マイクロメートルの範囲内の均一な厚さを有する、［１７］に記載のハードコート。
［１９］
透明基材と、
前記透明基材上に配置された［１７］又は［１８］に記載のハードコートと、
を備える、ハードコートフィルム。
［２０］
前記透明基材が、約２０〜１５０マイクロメートル、又は約２０〜１００マイクロメートルの範囲の均一な厚さを有する透明熱可塑性基材である、［１９］に記載のハードコートフィルム。
［２１］
約２０〜１６０マイクロメートル、又は２１〜１１０マイクロメートルの範囲の均一な厚さを有する、［１９］又は［２０］に記載のハードコートフィルム。
［２２］
前記透明基材が、ポリエステル、ポリカーボネート、ポリアクリレート、ＴＡＣ又はＣＯＰを含む、［１９］又は［２１］に記載のハードコートフィルム。
［２３］
前記透明基材が、ＰＥＴ、ＰＥＮ、又は多層光学フィルムを含む、［１９］又は［２１］に記載のハードコートフィルム。
［２４］
前記透明基材が、無色ポリイミドを含む、［１９］又は［２１］に記載のハードコートフィルム。
［２５］
８７％を超える光透過率、２％未満のヘイズ、及び９８％を超える透明度を有する、［１９］〜［２４］のいずれか一項に記載のハードコートフィルム。
［２６］
前記基材が７５マイクロメートル厚のＰＥＴであり、前記ハードコートフィルムが、引張における、少なくとも１００，０００回の動的折り畳みサイクル、又は少なくとも２００，０００回の動的折り畳みサイクル（上記実施例中の動的折り畳み試験方法で定義される通り）後に、ひびが入らない、ひび割れしない又は層間剥離しない、［１９］〜［２５］のいずれか一項に記載のハードコートフィルム。
［２７］
少なくとも５００回の引っかきサイクル、又は少なくとも１，０００回の引っかきサイクル（上記実施例中の摩耗試験方法で定義される通り）後に、目視可能な引っかきを呈さない、［２６］に記載のハードコートフィルム。
［２８］
引張若しくは圧縮において、又は引張と圧縮との両方において、３ｍｍ以下の曲げ半径でひびが入らない、ひび割れしない又は層間剥離しない、［１９］〜［２７］のいずれか一項に記載のハードコートフィルム。
［２９］
光学ディスプレイと、
［１９］〜［２８］のいずれか一項に記載のハードコートフィルムと、
前記ハードコートフィルムと前記光学ディスプレイとの間の光学接着層と、
を備える、物品。
［３０］
前記光学ディスプレイが、前記ハードコートフィルムの部分が互いに接触するように共に折り畳まれる、［２９］に記載の物品。
［３１］
前記光学ディスプレイが、ＯＬＥＤを備える、［２９］又は［３０］に記載の物品。
【手続補正２】
【補正対象書類名】特許請求の範囲
【補正対象項目名】全文
【補正方法】変更
【補正の内容】
【特許請求の範囲】
【請求項１】
１種以上の多官能性（メタ）アクリレートモノマーと、
前記１種以上の多官能性（メタ）アクリレートモノマー内に分散されたナノ粒子混合物と、
を含むハードコート組成物であって、前記ナノ粒子混合物が、
１％〜１５％の、５ｎｍ〜６０ｎｍの範囲の平均粒径を有する、反応性ナノ粒子の第１の集団、及び
９９％〜８５％の、５ｎｍ〜６０ｎｍの範囲の平均粒径を有する、非反応性ナノ粒子の第２の集団
を含む、ハードコート組成物。
【請求項２】
１種以上の多官能性（メタ）アクリレートモノマーと、
前記１種以上の多官能性（メタ）アクリレートモノマー内に分散されたナノ粒子混合物と、
を含むハードコート組成物であって、前記ナノ粒子混合物が、
１％〜５０％の、５ｎｍ〜６０ｎｍの範囲の平均粒径を有する、反応性ナノ粒子の第１の集団、及び
９９％〜５０％の、５ｎｍ〜６０ｎｍの範囲の平均粒径を有する、非反応性ナノ粒子の第２の集団
を含み、前記非反応性ナノ粒子が、一般式Ｒ−ＳｉＲ’ｍ（ＯＲ”）３−ｍ（式中、Ｒはメチル又はエチルであり、Ｒ’は（Ｃ１〜Ｃ４）アルキルであり、Ｒ”は（Ｃ１〜Ｃ４）アルキルであり、ｍは０〜２の整数である）を有する化合物による非反応性表面処理を有する、ハードコート組成物。
【請求項３】
前記非反応性表面処理化合物が、式Ｒ−ＳｉＲ’ｍ（ＯＲ”）３−ｍ（式中、Ｒはメチルであり、Ｒ’は（Ｃ１〜Ｃ２）アルキルであり、Ｒ”は（Ｃ１〜Ｃ２）アルキルであり、ｍは０〜２の整数である）を有する、請求項２に記載のハードコート組成物。
【請求項４】
前記非反応性表面処理化合物が、式Ｒ−ＳｉＲ’ｍ（ＯＲ”）３−ｍ（式中、Ｒはメチルであり、ｍは０であり、Ｒ”はメチルである）を有する、請求項２に記載のハードコート組成物。
【請求項５】
前記反応性ナノ粒子が、一般式Ｘ’−Ｌ’−ＳｉＲ’ｍ（ＯＲ”）３−ｍ（式中、Ｘ’はフリーラジカル重合性基であり、Ｌ’は（Ｃ１〜Ｃ１２）アルキレンであり、Ｒ’は（Ｃ１〜Ｃ４）アルキルであり、Ｒ”は（Ｃ１〜Ｃ４）アルキルであり、ｍは０〜２の整数である）を有する化合物による反応性表面処理を有する、請求項２〜４のいずれか一項に記載のハードコート組成物。
【請求項６】
前記反応性表面処理化合物が、一般式Ｘ’−Ｌ’−ＳｉＲ’ｍ（ＯＲ”）３−ｍ（式中、Ｘ’は（メタ）アクリル基又はビニル基であり、Ｌ’は（Ｃ３）アルキレンであり、ｍは０であり、Ｒ”は（Ｃ１）アルキルである）を有する、請求項５に記載のハードコート組成物。
【請求項７】
前記ナノ粒子混合物が、
１％〜２５％の反応性ナノ粒子の第１の集団と、
９９％〜７５％の非反応性ナノ粒子の第２の集団と、
を含む、請求項２〜６のいずれか一項に記載のハードコート組成物。
【請求項８】
前記ナノ粒子混合物が、
１％〜１０％の反応性ナノ粒子の第１の集団と、
９９％〜９０％の非反応性ナノ粒子の第２の集団と、
を含む、請求項１〜７のいずれか一項に記載のハードコート組成物。
【請求項９】
請求項１〜８のいずれか一項に記載のハードコート組成物の反応生成物を含む、ハードコート。
【請求項１０】
１〜１０マイクロメートル、１〜７マイクロメートル、２〜６マイクロメートル、又は２．５〜５マイクロメートルの範囲内の均一な厚さを有する、請求項９に記載のハードコート。
【請求項１１】
透明基材と、
前記透明基材上に配置された請求項９又は１０に記載のハードコートと、
を備える、ハードコートフィルム。
【請求項１２】
前記基材が７５マイクロメートル厚のＰＥＴであり、前記ハードコートフィルムが、引張における、少なくとも１００，０００回の動的折り畳みサイクル、又は少なくとも２００，０００回の動的折り畳みサイクル（上記実施例中の動的折り畳み試験方法で定義される通り）後に、ひびが入らない、ひび割れしない又は層間剥離しない、請求項１１に記載のハードコートフィルム。
【請求項１３】
少なくとも５００回の引っかきサイクル、又は少なくとも１，０００回の引っかきサイクル（上記実施例中の摩耗試験方法で定義される通り）後に、目視可能な引っかきを呈さない、請求項１２に記載のハードコートフィルム。
【請求項１４】
引張若しくは圧縮において、又は引張と圧縮との両方において、３ｍｍ以下の曲げ半径でひびが入らない、ひび割れしない又は層間剥離しない、請求項１１〜１３のいずれか一項に記載のハードコートフィルム。
【請求項１５】
光学ディスプレイと、
請求項１１〜１４のいずれか一項に記載のハードコートフィルムと、
前記ハードコートフィルムと前記光学ディスプレイとの間の光学接着層と、
を備える、物品。